(57)【特許請求の範囲】
【請求項１】
還元拡散法により磁石原料の酸化物粉末を金属に還元して合金化した反応生成物を窒化して得られた希土類元素、Ｆｅ、ＭｎおよびＮから実質的に構成され、その中のＮの含有量が全体に対して３．５質量％以上、平均粒径が１０μｍ以上で、保磁力が５００ｋＡ／ｍ以上、かつ最大エネルギー積１８５ｋＪ／ｍ３以上である希土類−鉄−マンガン−窒素系磁石粉末であって、
前記反応生成物を不活性ガス雰囲気中、５０°Ｃ／ｈを越える冷却速度で２５０°Ｃ以下に冷却し、その後、少なくともアンモニアと水素とを含有する混合気流中で昇温して、３００〜６００°Ｃで窒化熱処理することにより、
希土類元素、Ｆｅ、ＭｎおよびＮを成分とする菱面体晶または六方晶の結晶構造を有する相からなる主相と、該主相の内部でｃ軸に略平行に成長し、主相に比べてＭｎおよびＮの濃度が高くかつ直径が２０ｎｍ以下で長短のあるワイヤー状形態をしたアモルファス相とを含む構造形態を有することを特徴とする希土類−鉄−マンガン−窒素系磁石粉末。
【請求項２】
前記アモルファス相の存在割合は、主相に対して０．０５〜１容量％であることを特徴とする請求項１に記載の希土類−鉄−マンガン−窒素系磁石粉末。
【請求項３】
前記アモルファス相をなすワイヤー状形態のアスペクト比は、１０〜１０００であることを特徴とする請求項１に記載の希土類−鉄−マンガン−窒素系磁石粉末。
【請求項４】
前記アモルファス相をなすワイヤー状形態の直径は、５〜１０ｎｍであることを特徴とする請求項１〜３のいずれかに記載の希土類−鉄−マンガン−窒素系磁石粉末。
【請求項５】
各成分元素の存在量は、希土類元素が２２〜２７質量％、Ｍｎが５質量％以下、Ｎが３．５〜６．０質量％、及び残部がＦｅであることを特徴とする請求項１〜４のいずれかに記載の希土類−鉄−マンガン−窒素系磁石粉末。
【請求項６】
前記Ｎの含有量は、４．０〜５．５質量％であることを特徴とする請求項５に記載の希土類−鉄−マンガン−窒素系磁石粉末。
【発明の詳細な説明】
【技術分野】
【０００１】
本発明は、希土類−鉄−マンガン−窒素系磁石粉末に関し、さらに詳しくは、主相の内部に、ＭｎおよびＮの濃度が高く長短のあるワイヤー状形態をしたアモルファス相が規則的に存在するという新規な構造形態をもち、それに伴い良好な保磁力と優れた角形性とをバランスよく有する希土類−鉄−マンガン−窒素系磁石粉末に関する。
【背景技術】
【０００２】
フェライト磁石、アルニコ磁石、希土類磁石等が、自動車、一般家電製品、通信・音響機器、医療機器、一般産業機器をはじめとする種々の製品にモータなどとして組み込まれ、使用されている。これら磁石は、主に焼結法で製造されるが、脆く、薄肉化しにくいため複雑形状への成形は困難であり、また焼結時に１５〜２０％も収縮するため、寸法精度を高められず、研磨等の後加工が必要で、用途面において大きな制約を受けている。
【０００３】
これに対し、ボンド磁石は、ポリアミド樹脂、ポリフェニレンサルファイド樹脂等の熱可塑性樹脂や、エポキシ樹脂、フェノール樹脂等の熱硬化性樹脂をバインダとし、磁石粉末を充填して容易に製造できるため、新しい用途開拓が繰り広げられている。
【０００４】
これら樹脂バインダの中で、ポリフェニレンサルファイド（ＰＰＳ）樹脂は、２８０℃を超える高い融点を有しているとともに、有機酸や無機酸、強アルカリ、油脂、有機溶媒などに対する優れた耐薬品性も併せ持っている。そのためＰＰＳをバインダとしたボンド磁石は、高い耐熱性や耐薬品性を必要とする用途に用いられている。また、ＰＰＳに匹敵する良好な耐熱性と耐薬品性を有する樹脂バインダとして、芳香族系ポリアミドや液晶ポリマ−が知られている。
【０００５】
磁石粉末には多くの種類があるが、ＢａフェライトやＳｒフェライトなどのハ−ドフェライトである場合には、磁気特性が悪く最大エネルギ−積で２０ｋＪ／ｍ３未満であるため、それ以上の性能が必要である場合には希土類遷移金属系磁石粉末が用いられる。
【０００６】
希土類−遷移金属系磁石粉末としては、Ｓｍ−Ｃｏ系磁石粉末、Ｎｄ−Ｆｅ−Ｂ系磁石粉末、Ｓｍ−Ｆｅ−Ｎ系磁石粉末が知られており、Ｓｍ−Ｃｏ系のＳｍ２ＴＭ１７磁石粉末（ＴＭはＣｏ、Ｆｅ、Ｃｕ、Ｚｒ、Ｈｆなど）や、Ｎｄ−Ｆｅ−Ｂ系のＭＱ磁石粉末（マグネクエンチインターナショナル製の等方性粉末）を用いたＰＰＳボンド磁石が実用化されている。
【０００７】
Ｓｍ−Ｆｅ−Ｎ系のＳｍ２Ｆｅ１７Ｎ３磁石粉末を用いたＰＰＳボンド磁石（例えば、特許文献１参照）は、高温で混練・成形されるため、磁石粉末の保磁力や角形性が低下する問題がある。
【０００８】
また、芳香族系ポリアミドを含有するボンド磁石については、芳香族ポリアミドと脂肪族ポリアミドの混合物を樹脂バインダとしたものが提案されており、固有保磁力８ｋＯｅ（６４０ｋＡ／ｍ）以上のものが得られているが、磁石粉末の耐熱性が十分でないために原料粉末には固有保磁力が１６ｋＯｅ（１２８０ｋＡ／ｍ）レベルのものを使わざるを得ないという問題を有する。
【０００９】
Ｓｍ２Ｆｅ１７Ｎ３磁石粉末の耐熱性を向上させるため、粉末表面をＺｎで処理すること（例えば、特許文献２参照）、また磁石粉末を燐酸化合物で処理すること（例えば、特許文献３参照）が提案されているが、まだ十分なものとは言えなかった。
【００１０】
そのため、Ｓｍ−Ｆｅ−Ｎ系磁石粉末の結晶構造を制御し、主相の結晶中に構造が異なる相をピンニングサイトとして微細析出させ、あるいは２つ以上の相に分離させることも提案されている（特許文献４参照）。ここには、主相の結晶とは構造が異なる相を生成させる方法として、ＲとＴとＭを所望の配合量に溶解鋳造し、溶体化処理してＲ２Ｔ１７相中にＭを固溶させ、これを適当な条件で時効処理してＭ化合物として微細析出させる方法などが記載されている。
このとき生成するＭ化合物には、Ｒ−Ｍ系、Ｒ−Ｔ−Ｍ系、Ｍ−Ｔ系があり、窒化中に析出する場合は、それらの窒化物を生成することもある。また、既に析出していたＭ化合物が窒化処理中に窒化されることもある。一方、Ｍ濃度の異なる２つ以上の相に分離する場合も、相によって窒素濃度が変化することがあるとされている。
【００１１】
一方、耐熱性に優れたＳｍ−Ｆｅ−Ｎ系磁石粉末として、希土類元素と、鉄または鉄およびコバルトと、マンガンと、窒素とからなる磁性材料が提案されている。Ｋ．Ｍａｊｉｍａらは、その金属組織について研究し、個々の粒子がＳｍ２（Ｆｅ、Ｍｎ）１７Ｎ３化合物結晶相からなる１０〜３０ｎｍの微結晶粒の集合組織を有しており、セル境界がアモルファス相であると報告している（例えば、非特許文献１参照）。そして、このアモルファス相においては、窒素とマンガン組成が結晶相に比べてかなり高いとしている。
【００１２】
この磁性材料は、従来のＳｍ２Ｆｅ１７Ｎ３磁石粉末以上の過剰な窒素を合金粉末に導入することによって製造されている。Ｓｍ２Ｆｅ１７に窒素を導入した場合、Ｓｍ２Ｆｅ１７あたり窒素が３個であるＳｍ２Ｆｅ１７Ｎ３であると、磁気異方性エネルギー、磁化、キュリー温度など多くの磁気特性が最適となることが知られている（例えば、非特許文献２参照）。さらに、この導入窒素量をＳｍ２Ｆｅ１７あたり５〜５．５個程度まで増やすと、粗粉体の状態での保磁力が最大となる。
しかし、マンガンを含む粉末では、Ｓｍ２（［Ｆｅ，Ｃｏ］，Ｍｎ）１７あたりＮが３個を越えて増加すると、Ｎは格子間に侵入するため結晶格子が広がり、不安定な状態を経て、ついに、Ｎ濃度分布に濃淡が生じ、結晶格子が崩れた部分や崩れかけた部分が生じる。さらに、合金組成や窒素量、窒化条件や窒化後の焼鈍条件によっては、菱面体晶又は六方晶の結晶構造を有する強磁性相の周りをＮ濃度の高い結晶格子の崩れた或いは崩れかけた部分が取り囲む、セルのような構造（以下、単に「セル構造」と略称する場合もある。）が生じるとされている（例えば、特許文献５参照）。そして、このようなセル構造が生じる一例として、Ｓｍ８．５Ｆｅ６５．０Ｍｎ３．５Ｎ２３．０材料の微構造をＴＥＭ（透過電子顕微鏡）により観察した結果が示され、そこでは、１０〜２００ｎｍの結晶粒子径を有したセル構造が生じているのが確認できる。
【００１３】
Ｓｍ−Ｆｅ−Ｎ３元系でも、ＮがＳｍ２Ｆｅ１７あたり３個を越えて４個まで増加すると、同様な微構造を生じることが知られているが、その磁気的性質は報告されていない（非特許文献３参照）。
しかし、これにＭｎが共存した場合には、高窒化領域での保磁力が大きく増加するとされている。例えば、３０μｍ程度の粗粉体Ｓｍ−Ｆｅ−Ｎ３元系では、上述のように保磁力の最大値が２ｋＯｅ程度であるのに対して、Ｍｎが共存すると、保磁力は９〜１２ｋＯｅまで増加する。Ｍｎの役割については不明であるが、Ｎ濃度の高い部分、または、結晶格子の崩れた或いは崩れかけた部分にＭｎが存在することにより、磁化反転をくい止める効果が生じるものと考えられている。
また、Ｍｎの組成比にもよるが、Ｓｍ２（［Ｆｅ，Ｃｏ］，Ｍｎ）１７あたりのＮの数が４個から６個程度までの材料について、磁気曲線の立ち上がりや保磁力の着磁磁場依存性などが調べられ、この材料は、ピンニング型の磁化反転機構を示すとされている。この傾向はＣｏを含む、含まないにかかわらず同様と見られている。
特許文献５に記載された実施例によれば、例えば飽和磁化１３４ｅｍｕ／ｇ（１３４Ａｍ２／ｋｇ）で固有保磁力４．１ｋＯｅ（３２８ｋＡ／ｍ）の磁石粉末や飽和磁化が１０２ｅｍｕ／ｇ（１０２Ａｍ２／ｋｇ）で固有保磁力が９．３ｋＯｅ（７４４ｋＡ／ｍ）の粉末が得られ、これらの粉末は、１１０℃の温度に２００時間さらした後も、初期値の９８％以上の優れた保磁力を維持するとしている。
【００１４】
さらに、ＣｕまたはＢｉの少なくとも一種を含有させることによって、その磁気特性を高めた磁石粉末が提案されており、例えば飽和磁化１２．５ｋＧ（１．２５Ｔ）で保磁力９．１ｋＯｅ（７２８ｋＡ／ｍ）の粉末が得られるとされている（例えば、特許文献６参照）。これによれば、良好な飽和磁化と保磁力を有する磁石粉末が得られるが、減磁曲線の角形性が悪く、また、高い磁気特性を再現性よく得ることが困難であった。
【００１５】
前記希土類−鉄−マンガン系磁石では、母合金粉末を篩分級などにより粒度調整した後、さらに窒素を導入して得られた希土類−鉄−マンガン−窒素系磁石粉末に対しても粒度調整を行ってはじめて、高い保磁力が得られるため、製品収率が低いという点でも工業製品としてコスト的に問題があった。すなわち、窒素を導入する前の希土類−鉄−マンガン母合金粉末は、溶解法で製造されており、特に希土類元素がＳｍの場合には原料となる金属Ｓｍが高価であるため、コスト的にも問題があった。溶解法で得る場合、１５００℃以上の高温での溶解、粉砕、組成均一化のための熱処理が必要であり、工程が極めて煩雑であるとともに、各工程間において、処理物が一旦大気中に曝されるために酸化により不純物質が生成するという問題もある。
【００１６】
特許文献７では、還元拡散法によりＳｍ１０．１Ｆｅ８５．３Ｍｎ２．９Ｃｕ１．７合金を製造し、この合金をキルンに入れ、水素−アンモニア混合ガスを１：１の割合で流しながら、４７０℃で７時間窒化している。得られた合金の組成は、Ｓｍ８．１Ｆｅ６８．７Ｍｎ２．３Ｃｕ１．４Ｎ１９．５であり、その内部を透過電子顕微鏡（ＴＥＭ）で観察すると、白い帯状の部分と、それ以外の黒い部分が混在している様子が観察されている。また、電子線回折によって、白い帯状の部分はアモルファス相であり、それ以外の黒い部分は微小結晶相であり、さらに、一つの粒子内の微小結晶相は、結晶方向が揃っていることも電子線回折により確認されている。
こうした中で、本出願人は、希土類−鉄−マンガン−窒素系磁石粉末に関し、主相の内部に、ＭｎおよびＮの濃度が高く長短のあるワイヤー状形態をしたアモルファス相がランダムに存在するという新規な構造形態をもち、それに伴い良好な保磁力と優れた角形性とをバランスよく有する希土類−鉄−マンガン−窒素系磁石粉末を提案した（特許文献８参照）。ただし、良好な保磁力と優れた角形性とをバランスよく有するためにはアモルファス相の制御が重要であるということ以外、詳細なメカニズムは解明されていない。
【００１７】
上記したように、これまで飽和磁化、保磁力および減磁曲線の角形性が改良された希土類−鉄−マンガン−窒素系磁石粉末は得られているが、さらに角形性が良好で優れた飽和磁化と保磁力を得ることができる磁石粉末が強く望まれていた。
【特許文献１】特開平３−１６０７０５号公報
【特許文献２】特開平９−１９０９０９号公報
【特許文献３】特開２００２−８９１１号公報
【特許文献４】特開平６−２０８１３号公報
【特許文献５】特開平８−５５７１２号公報（段落００３２、００３３、実施例１〜１１）
【特許文献６】特開平１１−１３５３１１号公報
【特許文献７】特開２００４−２６９９１４号公報
【特許文献８】特開２００７−７３８４２号公報
【非特許文献１】Ｊ．Ａｐｐｌ．Ｐｈｙｓ．８１（１９９７）ｐ．４５３０−４５３２
【非特許文献２】ＩＥＥＥ  Ｔｒａｎｓ．  Ｍａｇｎ．，２８，２３２６（１９９２）
【非特許文献３】日本応用磁気学会誌、１８巻、２０１ページ、１９９４年
【発明の開示】
【発明が解決しようとする課題】
【００１８】
本発明の目的は、このような状況に鑑み、主相の内部に、ＭｎおよびＮの濃度が高く長短のあるワイヤー状形態をしたアモルファス相が規則的に存在するという新規な構造形態をもち、それに伴い良好な保磁力と優れた角形性とをバランスよく有する希土類−鉄−マンガン−窒素系磁石粉末を提供することにある。
【課題を解決するための手段】
【００１９】
本発明者らは、従来技術の課題を解決するために、希土類−鉄−マンガン−窒素系磁石粉末の高性能化について鋭意検討した結果、磁石粉末原料を還元拡散反応した後、反応生成物を冷却し、引き続き得られた合金粉を不活性ガス雰囲気下で、急速に冷却してから再度昇温して窒化処理したところ、得られた希土類−鉄−マンガン−窒素系磁石粉末は、希土類元素、Ｆｅ、ＭｎおよびＮを成分とする菱面体晶または六方晶の結晶構造を有する相からなる主相と、その主相に比べてＭｎおよびＮの濃度が高く、かつ主相の内部でｃ軸に略平行に成長したワイヤー状形態をしたアモルファス相とを含むという新規な構造形態を有し、その構造形態によって、角形性が良好で優れた飽和磁化と保磁力が得られることを見出し、本発明を完成するに至った。
【００２０】
すなわち、本発明の第１の発明によれば、還元拡散法により磁石原料の酸化物粉末を金属に還元して合金化した反応生成物を窒化して得られた希土類元素、Ｆｅ、ＭｎおよびＮから実質的に構成され、その中のＮの含有量が全体に対して３．５質量％以上、平均粒径が１０μｍ以上で、保磁力が５００ｋＡ／ｍ以上、かつ最大エネルギー積１８５ｋＪ／ｍ３以上である希土類−鉄−マンガン−窒素系磁石粉末であって、前記反応生成物を不活性ガス雰囲気中、５０°Ｃ／ｈを越える冷却速度で２５０°Ｃ以下に冷却し、その後、少なくともアンモニアと水素とを含有する混合気流中で昇温して、３００〜６００°Ｃで窒化熱処理することにより、希土類元素、Ｆｅ、ＭｎおよびＮを成分とする菱面体晶または六方晶の結晶構造を有する相からなる主相と、該主相の内部でｃ軸に略平行に成長し、主相に比べてＭｎおよびＮの濃度が高くかつ直径が２０ｎｍ以下で長短のあるワイヤー状形態をしたアモルファス相とを含む構造形態を有することを特徴とする希土類−鉄−マンガン−窒素系磁石粉末が提供される。
【００２１】
また、本発明の第２の発明によれば、第１の発明において、前記アモルファス相の存在割合は、主相に対して０．０５〜１容量％であることを特徴とする希土類−鉄−マンガン−窒素系磁石粉末が提供される。
【００２２】
また、本発明の第３の発明によれば、第１の発明において、前記アモルファス相をなすワイヤー状形態のアスペクト比は、１０〜１０００であることを特徴とする希土類−鉄−マンガン−窒素系磁石粉末が提供される。
【００２３】
さらに、本発明の第４の発明によれば、第１〜３の発明において、前記アモルファス相をなすワイヤー状形態の直径は、５〜１０ｎｍであることを特徴とする希土類−鉄−マンガン−窒素系磁石粉末が提供される。
【００２４】
また、本発明の第５の発明によれば、第１〜４の発明において、各成分元素の存在量は、希土類元素が２２〜２７質量％、Ｍｎが５質量％以下、Ｎが３．５〜６．０質量％、及び残部がＦｅであることを特徴とする希土類−鉄−マンガン−窒素系磁石粉末が提供される。
【００２５】
さらに、本発明の第６の発明によれば、第５の発明において、前記Ｎの含有量は、４．０〜５．５質量％であることを特徴とする希土類−鉄−マンガン−窒素系磁石粉末が提供される。
【発明の効果】
【００２６】
本発明の希土類−鉄−マンガン−窒素系磁石粉末は、希土類元素、Ｆｅ、ＭｎおよびＮを成分とする菱面体晶または六方晶の結晶構造を有する相からなる主相と、主相に比べてＭｎおよびＮの濃度が高く、主相の内部でｃ軸方向に略平行に成長しかつ直径が特定値以下で長短のあるワイヤー状形態をしたアモルファス相を含むという新規な構造形態を有するため、高い保磁力を有するばかりでなく、減磁曲線の角形性が良好でかつ優れた磁気特性を有する。
【発明を実施するための最良の形態】
【００２７】
以下、本発明の希土類−鉄−マンガン−窒素系磁石粉末について図面を用いて、さらに詳しく説明する。
【００２８】
１．希土類−鉄−マンガン−窒素系磁石粉末
本発明の希土類−鉄−マンガン−窒素系磁石粉末は、還元拡散法により磁石原料の酸化物粉末を金属に還元して合金化した反応生成物を窒化して得られた希土類元素、Ｆｅ、ＭｎおよびＮから実質的に構成され、その中のＮの含有量が全体に対して３．５質量％以上、平均粒径が１０μｍ以上で、保磁力が５００ｋＡ／ｍ以上、かつ最大エネルギー積１８５ｋＪ／ｍ３以上である希土類−鉄−マンガン−窒素系磁石粉末であって、前記反応生成物を不活性ガス雰囲気中、５０°Ｃ／ｈを越える冷却速度で２５０°Ｃ以下に冷却し、その後、少なくともアンモニアと水素とを含有する混合気流中で昇温して、３００〜６００°Ｃで窒化熱処理することにより、希土類元素、Ｆｅ、ＭｎおよびＮを成分とする菱面体晶または六方晶の結晶構造を有する相からなる主相と、該主相の内部でｃ軸に略平行に成長し、主相に比べてＭｎおよびＮの濃度が高くかつ直径が２０ｎｍ以下で長短のあるワイヤー状形態をしたアモルファス相とを含む構造形態を有することを特徴とする。
【００２９】
この希土類−鉄−マンガン−窒素系磁石粉末の組成は、特に限定されるわけではないが、２２〜２７質量％の希土類元素と、５質量％以下のＭｎと、３．５〜６．０質量％のＮと、残部が実質的にＦｅまたはＦｅおよびＣｏであるものが好ましい。特に好ましいのは、２３〜２６質量％の希土類元素と、４質量％以下のＭｎと、４．０〜５．０質量％のＮと、残部が実質的にＦｅまたはＦｅおよびＣｏである磁石粉末である。
【００３０】
希土類元素としては、Ｓｍを希土類全体の６０質量％以上、好ましくは９０質量％以上にするのが、高い保磁力を得るために必要である。希土類元素が２２質量％未満であると、磁石粉末に未拡散の鉄（−コバルト）−マンガン相が残留するので、磁化と保磁力と角形性が低下する。また、希土類元素が２７質量％を超えると、Ｔｈ２Ｚｎ１７型のＳｍ２（Ｆｅ、Ｍｎ）１７Ｎ３化合物結晶相よりも希土類リッチの窒化物相が形成され、磁石粉末の磁化と角形性が低下する。
【００３１】
Ｍｎは、保磁力を発現させるための必須元素であるが、５質量％を超えると磁石粉末の磁化が低下する。より好ましいＭｎ量は０．５〜４質量％である。
【００３２】
Ｎ量は、３．５質量％未満では、微粉砕して保磁力を発現するタイプの合金になってしまい、平均粒径が１０μｍ以上では保磁力が５００ｋＡ／ｍより小さくなってしまい、角形性が不十分となるので、３．５質量％以上でなければならない。ただし、６．０質量％を超えると、磁石粉末中のアモルファス相が増加するとともに、Ｔｈ２Ｚｎ１７型結晶構造を持つＳｍ２（Ｆｅ、Ｍｎ）１７Ｎ３化合物結晶相主相をアモルファス相が取り囲む形をとった個々のセル構造において、Ｔｈ２Ｚｎ１７型結晶構造を持つＳｍ２（Ｆｅ、Ｍｎ）１７Ｎ３化合物結晶相のｃ軸が揃わなくなってくるため、磁化が低下する。より好ましいＮ量は、４．０〜５．０質量％である。
残部はＦｅであるが、その一部をＣｏで置換することができる。Ｆｅの２０質量％以下をＣｏで置換するとキュリー温度が上昇し、磁化や磁化の温度係数を改善できる。
【００３３】
本発明の希土類−鉄−マンガン−窒素系磁石粉末は、平均粒径が１０μｍ以上であり、特に粒径１０〜７０μｍの粉末が全体の７５％以上を占めるものがより好ましい。平均粒径が１０μｍ未満となり、微粉末が多くなると磁石粉末の磁化と角形性が低下する。一方、粒径７０μｍを超える粗粉末が多くなると、その粗粉末の窒素分布が不均一になって磁石粉末の角形性が低下する。
また、この磁石粉末は、優れた保磁力を有し、少なくとも５００ｋＡ／ｍ以上の性能を発揮する。好ましい保磁力は、６００ｋＡ／ｍ以上、より好ましくは７５０ｋＡ／ｍ以上であり、製造条件を最適化することで８００ｋＡ／ｍを超えるものも得ることができる。本発明の磁石粉末が、このような優れた力を有するのは、ワイヤー状形態を有するアモルファス相が、単結晶内部に存在しているので、「セル構造」よりも非磁性相が少ない分、より大きな磁化が得られ、また、アモルファス相は単結晶内部にワイヤー状に存在するため単結晶の構造を変化させることがないためと考えられる。
【００３４】
本発明の希土類−鉄−マンガン−窒素系磁石粉末の組織を透過型電子顕微鏡で観察した結果の一例を図１に示す。試料は、ＦＩＢ（Ｆｏｃｕｓｅｄ  Ｉｏｎ  Ｂｅａｍ）―マイクロサンプリング法で２０μｍ粒径の磁石粉末を薄片化して作製した。ローレンツ電子顕微鏡法は、ＪＥＭ−３０００Ｆ透過電子顕微鏡を用いて行った。
図１の（ａ）は、Ｓｍ２（Ｆｅ０．９５Ｍｎ０．０５）１７Ｎ５．０粉末の明視野像であり、右上は回折図形である。この回折図形から試料面内にｃ軸（磁化容易軸）が存在することが分かる。（ｂ）は００６反射を用いて得た暗視野像である。矢印で示した暗い部分は、ｃ軸にほぼ垂直であることが分かる。またこのような暗い部分が見えることは、主相の内部に別な相が存在することを暗示している。条件が整っていないためかコントラストは十分でないが、黒いラインに垂直にアモルファス相と思われる筋が見える。（ｃ）は焦点をはずして得たローレンツ顕微鏡像であり、白と黒の線は磁壁に対応する。ここで、磁壁はｃ軸（磁化容易軸）にほぼ平行に伸びていることが分かる。すなわち、Ｔｈ２Ｚｎ１７型結晶構造を有する相は、希土類元素、Ｆｅ、ＭｎおよびＮを成分とする菱面体晶または六方晶の結晶構造を有する相からなる主相であって、該主相の内部に、主相に比べてＭｎおよびＮの濃度が高く、かつ直径が２０ｎｍ以下で長短のあるワイヤー状形態をしたアモルファス相がｃ軸（磁化容易軸）にほぼ平行に存在した構造形態を有することが分かる。
【００３５】
また、図２は、図１とは異なるＳｍ２（Ｆｅ０．９５Ｍｎ０．０５）１７Ｎ５．０粉末の透過電子顕微鏡写真である。図２の（ａ）にはＡｍｏｒｐｈｏｕｓ  ｐｈａｓｅと明示したアモルファス相が見える。（ｂ）では、磁壁（Ｄｏｍａｉｎ  ｗａｌｌ）が、アモルファス相に沿って存在することが確認できる。（ｃ）は、図１（ｂ）に対応するものであるが、矢印で示していない暗い線（アモルファス相）が、主相のｃ軸にほぼ平行になっているようすが図１（ｂ）よりも明瞭にみてとれる。（ｄ）は（ｃ）の矢印で示した暗い部分を拡大したものである。この図で、矢印で示したアモルファス相は暗い部分にあるアモルファス相と繋がって見えるが、主相のｃ軸にほぼ平行に成長していることが分かる。暗い部分の詳しいことはまだ完全には解明されていないが、アモルファス相が主相のｃ軸に平行になっているわけではなく、主相部分よりも多めにアモルファス相が生成している部分である。
本発明において、略平行とは、これらのように、ワイヤー状形態をしたアモルファス相がｃ軸（磁化容易軸）が完全に平行な状態だけでなく、わずかに傾いた状態、例えばｃ軸に対する傾斜度が２０度以内、好ましくは１０度以内である状態をも含むものとする。
【００３６】
前記したように、特許文献５には、菱面体晶又は六方晶の結晶構造を有する強磁性相の周りをＮ濃度の高い結晶格子の崩れた、或いは崩れかけた部分が取り囲んだ「セル構造」が記載されている。
これは、Ｓｍ２Ｆｅ１７の場合、Ｓｍ２（［Ｆｅ，Ｃｏ］，Ｍｎ）１７あたり３個を越えるように窒素を導入すると、Ｎは格子間に侵入するため結晶格子が広がり、不安定な状態を経て、ついに、Ｎ濃度分布に濃淡が生じ、結晶格子が崩れた或いは崩れかけた部分が生じ、さらに、合金組成や窒素量、窒化条件や窒化後の焼鈍条件によっては、菱面体晶又は六方晶の結晶構造を有する強磁性相の周りをＮ濃度の高い結晶格子の崩れた、或いは崩れかけた部分が取り囲むようになるとされている。
【００３７】
そして、このようなセル構造とは別に、Ｓｍ−Ｆｅ−Ｎ系磁石粉末の結晶構造を制御し、主相の結晶中に構造が異なる相をピンニングサイトとして微細析出させ、あるいは２つ以上の相に分離させることも前記のとおり特許文献４で考えられていた。ここで微細析出されるＭ化合物には、Ｒ−Ｍ系、Ｒ−Ｔ−Ｍ系、Ｍ−Ｔ系があり、窒化中に析出する場合はそれらの窒化物を生成する場合もある。また、既に析出していたＭ化合物が窒化処理中に窒化されることもある。一方、Ｍ濃度の異なる２つ以上の相に分離する場合も、相によって窒素濃度が変化することがあるとされている。この技術は基本的に、微細析出物としてＭ化合物を生成するものであり、窒化中に析出する場合は窒化物が生成することもあるという技術で、極めてあいまいなものであった。
【００３８】
本発明においては、前記のように、希土類−鉄−マンガン−窒素系磁石粉末を構成するアモルファス相の形状、主相中における形態を高性能な電子顕微鏡などを用いて微細な部分まで観察している。その結果、アモルファス相がワイヤー状形態で主相の内部で主相のｃ軸にほぼ平行に存在していると捉えることができた。そして、Ｔｈ２Ｚｎ１７型結晶構造を有する相は、希土類元素、Ｆｅ、ＭｎおよびＮを成分とする菱面体晶または六方晶の結晶構造を有する相からなる主相であって、該主相の内部に主相のｃ軸に略平行に存在する、主相に比べてＭｎおよびＮの濃度が高く、かつ直径が２０ｎｍ以下で長短のあるワイヤー状形態をしたアモルファス相とを含むが、これは先に本出願人が見出しているランダムに存在しるワイヤー状形態のアモルファス相が規則的配置に変化したものであり、従来技術で述べた「セル構造」に至る途中段階の状態であると考えられる。
【００３９】
前記アモルファス相をなすワイヤー状形態の直径は、特に制限される訳ではないが、５ｎｍ以上であることが望ましい。より好ましいのは、５〜１０ｎｍである。直径が５ｎｍ未満では、保磁力が不足し、１０ｎｍを越えると、保磁力は得られても、非磁性相の割合を多くすることになり、磁化の低下の原因となるために好ましくない。直径は、この範囲内であれば、必ずしも均一である必要はなく、太いところと細いところがあっても構わない。
【００４０】
従来の「セル構造」では、結晶の周りを取り巻いているアモルファス相の厚さは、多少のばらつきはあるものの、全体的には隣り合う結晶を実質的に分離していなければならないと考えられていた。
ところが、アモルファス相が単結晶内部に生成して微細な主相を取り巻く「セル構造」を形成するためには、微細な主相の比表面積に相当する量のアモルファス相が必要となるため、非磁性相の割合が多くなり、磁化の減少を引き起こすことになる。また、「セル構造」を構築することで微細な主相間に格子上の繋がりがなくなり、微細な主相間の磁気的な結合を介して主相間の結晶方位が変動し、等方的になり磁化が減少するという問題がある。
【００４１】
本発明では、ワイヤー状形態を有するアモルファス相が、単結晶内部にワイヤー状に存在していれば、「セル構造」と同等以上の保磁力が得られるだけでなく、非磁性相が少ない分より大きな磁化が得られ、また、アモルファス相は単結晶内部にワイヤー状に存在するため単結晶の構造を変化させることがない。結晶の幅が広いところではワイヤー状形態を有するアモルファス相の長さが比較的長く、結晶の幅が狭いところでは比較的短くてもよい。従って、長さは特に限定されるわけではないが、５〜１０００ｎｍであることが好ましく、１０〜５００ｎｍがより好ましい。長さが５ｎｍより短いと、磁壁のピンニングに有効でないため所望の保磁力が得られない、また、１０００ｎｍより長くなると、十分な保磁力が得られるものの、非磁性相の割合を多くすることになり、磁化の低下の原因になることがある。
【００４２】
前記アモルファス相をなすワイヤー状形態のアスペクト比は、特に制限される訳ではないが、１０以上であることが望ましい。さらに、アスペクト比は１０〜１０００であることが好ましい。アスペクト比は、ワイヤー状形態で存在するアモルファス相の直径と長さとの比であり、太くて長いもの、細くて短いものなど様々な形態をとりうるものである。しかし、アスペクト比が１０より小さいと、磁壁のピニングに有効でないため所望の保磁力が得られない、また、１０００を越えると、保磁力は得られるものの、非磁性相の割合を多くすることになり、磁化の低下の原因になるという問題がある。
【００４３】
ワイヤー状形態を有するアモルファス相が、主相である結晶に何本存在するか、すなわちその密度が重要である。本発明では、ワイヤー状形態を有するアモルファス相が、主相である結晶を突き抜けたものについて、ワイヤー相互の間隔で示すことになる。この間隔は、３０ｎｍ以上であればよく、５０〜８００ｎｍ、特に１００〜５００ｎｍが好ましい。間隔が３０ｎｍ未満では、非磁性相の割合を多くすることになり、磁化の低下を招き、所望の磁気特性を得ることができない。
【００４４】
アモルファス相の存在割合は、このような観点から主相に対して０．０５容量％以上であることが望ましい。特に好ましいのは、主相に対して０．０５〜１容量％である。０．０５容量％よりも少ないと、保磁力が不足する。ただし、アモルファス相が１容量％を越えると、非磁性相の割合を多くすることになり、磁化の低下を招くことがある。
【００４５】
２．希土類−鉄−マンガン−窒素系磁石粉末の製造方法
本発明において希土類−鉄−マンガン−窒素系磁石粉末を製造する方法は、特に限定されず、その母合金を熔融鋳造法で製造することも可能であるが、次に例示するような還元拡散法を利用することが好ましい。
【００４６】
すなわち、還元拡散法を利用する方法では、例えば、（１）希土類酸化物粉末、鉄粉末、マンガン粉末および／またはマンガン酸化物粉末からなる磁石原料粉末と、アルカリ金属、アルカリ土類金属又はこれらの水素化物から選ばれる少なくとも１種の還元剤粉末とを所定の割合で混合し、（２）次に、得られた混合物を不活性ガス雰囲気中で９００〜１２００°Ｃに加熱して、磁石原料の酸化物粉末を金属に還元して合金化し、（３）引き続き、得られた反応生成物を不活性ガス雰囲気中、急速に２５０°Ｃ以下に冷却し、必要により、水素を導入して、合金に水素を吸蔵させて崩壊させてから、（４）次に、雰囲気ガスを変え、少なくともアンモニアと水素とを含有する混合気流中で昇温して、３５０〜５００°Ｃで窒化熱処理した後、（５）得られた窒化熱処理物を水中に投入して湿式処理する。
【００４７】
（１）磁石原料粉末の混合
本発明においては、希土類−鉄−マンガン系母合金粉末を製造するために、磁石原料粉末として希土類酸化物粉末、鉄粉末、マンガン粉末および／またはマンガン酸化物粉末を用いる。
【００４８】
本発明において、希土類源としては、ネオジム（Ｎｄ）、サマリウム（Ｓｍ）、ジスプロシウム（Ｄｙ）、イットリウム（Ｙ）等の希土類金属の酸化物が使用される。これら希土類酸化物は、希土類金属単体よりも極めて安価であるため、経済的に極めて有利である。勿論、希土類源の一部として、希土類金属単体の粉末あるいは該希土類金属を含む合金粉末を希土類酸化物と併用することは可能である。また使用する希土類源の希土類酸化物等の粉末は、平均粒径（フィッシャー・サブシーブ・サイザー法）が１〜５０μｍの範囲にあることが好適である。
【００４９】
希土類酸化物粉末としては、特に制限されないが、Ｓｍ、Ｇｄ、Ｔｂ、およびＣｅから選ばれる少なくとも１種の元素、あるいは、さらにＰｒ、Ｎｄ、Ｄｙ、Ｈｏ、Ｅｒ、Ｔｍ、およびＹｂから選ばれる少なくとも１種の元素が含まれるものが好ましい。中でもＳｍが含まれるものは、本発明の効果を顕著に発揮させることが可能となるので特に好ましい。Ｓｍが含まれる場合、高い保磁力を得るためにはＳｍを希土類全体の６０質量％以上、好ましくは９０質量％以上にすることが高い保磁力を得るために好ましい。
【００５０】
遷移金属源としては、鉄（Ｆｅ）、コバルト（Ｃｏ）、ニッケル（Ｎｉ）等の遷移金属の粉末が使用されるが、特に鉄粉が好適に使用される。これらの遷移金属粉末は、金属または合金粉末、あるいはこれらの混合物の形態で使用することができる。またこれら遷移金属源の一部は酸化物として使用することができる。特に、当該金属が、遷移金属源全体の使用量に比して少量であるときには、当該金属の全量を酸化物の形で使用することもできる。本発明において、遷移金属源として用いる粉末の粒度は特に制限されないが、製造される合金粉末の粒度及び合金組成の均一性からいって、粒度１００メッシュ以下（タイラー基準）であることが望ましい。上述した希土類源と遷移金属源との配合比は、目的とする合金粉末の組成に応じて適宜設定される。
【００５１】
鉄粉末としては、例えば還元鉄粉、ガスアトマイズ粉、水アトマイズ粉、電解鉄粉などが使用でき、必要に応じて最適な粒度になるように分級する。
ここで鉄粉末の３０質量％までを鉄酸化物粉末として投入し、還元拡散反応の発熱量を調整することもできる。また、マンガン量の全部または一部を鉄−マンガン合金粉末の形で投入することもできる。
さらに、Ｆｅの２０質量％以下をＣｏで置換した組成の希土類−鉄−コバルト−マンガン−窒素系磁石粉末を製造する場合には、Ｃｏ源としてコバルト粉末および／またはコバルト酸化物粉末および／または鉄−コバルト−マンガン合金粉末を用いる。
【００５２】
なお、マンガンとコバルト源としては、得られる希土類−鉄（−コバルト）−マンガン母合金粉末中のＭｎ組成の、粒子間ばらつきを小さくするために、酸化物粉末を使用するのが好ましく、また取り扱い時の発火に対する安全性からも酸化物が好ましい。
マンガン酸化物としては、たとえば酸化マンガンや二酸化マンガン、これらの混合物で、上記粒度を持つものが使用できる。また、コバルト酸化物としては、たとえば酸化第一コバルトや四三酸化コバルト、これらの混合物で、上記粒度を持つものが使用できる。
【００５３】
ここで、各磁石原料粉末は、粒径が１０〜７０μｍの粉末が全体の８０％以上を占める鉄粉末、粒径が０．１〜１０μｍの粉末が全体の８０％以上を占めるマンガン粉末および／またはマンガン酸化物粉末、希土類酸化物粉末、コバルト粉末および／またはコバルト酸化物粉末とすることが好ましい。
【００５４】
鉄粉末は、粒径１０μｍ未満の粒子が多くなると、希土類−鉄（−コバルト）−マンガン母合金粉末粒子が多結晶体となり、得られた希土類−鉄（−コバルト）−マンガン−窒素系磁石粉末の磁化が低下しやすい。一方、粒径７０μｍを超えるものが多くなると、希土類−鉄（−コバルト）−マンガン母合金粉末中に希土類元素が拡散していない鉄部または鉄−マンガン部が多くなるとともに母合金粉末の粒径も大きくなり、窒素分布が不均一になって、得られた希土類−鉄（−コバルト）−マンガン−窒素系磁石粉末の角形性が低下しやすい。
【００５５】
これに対し、他の原料であるマンガン酸化物粉末、希土類酸化物粉末、コバルト酸化物粉末は、これらの中でもっとも多い希土類酸化物粉末でも組成が３０質量％未満であることから、還元拡散反応時に、反応容器内部で上記鉄粉末の周りに均一に分布存在していることが望ましい。したがって、粒径が０．１〜１０μｍの粉末が全体の８０％以上を占めるものであるとよい。粒径が０．１μｍ未満の粉末が多くなると、製造中に粉末が舞い上がり取り扱いにくくなる。また、１０μｍを超えるものが多くなると、還元拡散法で得られた希土類−鉄（−コバルト）−マンガン母合金粉末中のＭｎ組成が粒子間でばらつきやすくなり、希土類元素が拡散していない鉄部または鉄（−コバルト）−マンガン部が多くなる。
【００５６】
ここで、鉄（−コバルト）−マンガン合金粉末については、粒径が１０〜８０μｍの粉末が全体の８０％以上を占めること、希土類酸化物粉末については、粒径が０．１〜１０μｍの粉末が全体の８０％以上を占めるものが好ましい。粒径１０μｍ未満のものが多くなると、希土類−鉄（−コバルト）−マンガン母合金粒子が多結晶体となり、得られた希土類−鉄（−コバルト）−マンガン−窒素系磁石粉末の磁化が低下する。一方、粒径８０μｍを超える粒子が多くなると、希土類−鉄（−コバルト）−マンガン母合金中に希土類元素が拡散していない鉄部または鉄（−コバルト）−マンガン部が多くなるとともに、母合金粉末の粒径も大きくなり窒素分布が不均一になって、得られた希土類−鉄（−コバルト）−マンガン−窒素系磁石粉末の角形性が低下しやすい。
【００５７】
（２）還元拡散
本発明においては、次に上記の磁石原料粉末を不活性ガス雰囲気中、所定の温度で熱処理し、還元拡散法でＴｈ２Ｚｎ１７型結晶構造を有する希土類−鉄−マンガン系母合金粉末を製造する。
還元拡散法は、例えば特開昭６１−２９５３０８号公報に記載されているように、希土類酸化物粉末と、他の金属の粉末と、Ｃａなどの還元剤との混合物を、不活性ガス雰囲気中などで加熱した後、反応生成物を湿式処理して副生したＣａＯおよび残留Ｃａなどの還元剤成分を除去することによって、直接合金粉末を得る方法である。
【００５８】
本発明では、鉄、マンガン、必要に応じてコバルトからなる磁石原料粉末と還元剤とを反応容器に投入し、加熱処理することによって、希土類酸化物と他の酸化物原料とを還元するとともに、還元された希土類元素等の金属元素を鉄粉末に拡散させてＴｈ２Ｚｎ１７型結晶構造を有する希土類−鉄（−コバルト）−マンガン母合金粉末を生成させる。
ここで各原料粉末は、それぞれの粉体特性差によって分離しないように均一に混合することが重要である。混合方法としては、たとえばリボンブレンダー、タンブラー、Ｓ字ブレンダー、Ｖ字ブレンダー、ナウターミキサー、ヘンシェルミキサー、スーパーミキサー、ハイスピードミキサー、ボールミル、振動ミル、アトライター、ジェットミルなどが使用できる。
【００５９】
本発明においては、上記の混合粉末に還元剤を配合する。この還元剤としては、アルカリ金属、アルカリ土類金属及びこれらの水素化物から選ばれる少なくとも１種が使用される。その代表的な例としては、リチウム、ナトリウム、カリウム、カルシウム、マグネシウム及びこれらの水素化物を例示することができるが、取り扱いの安全性及びコストの点から金属カルシウムが好適である。またこれらの還元剤は、粒状または粉末状の形で使用されるが、特にコストの点から粒度４メッシュ以下の粒状金属カルシウムが好適である。これらの還元剤は、反応当量（希土類酸化物を還元するのに必要な化学量論量であり、遷移金属を酸化物の形で使用した場合には、これを還元するに必要な分を含む）の１．１〜３．０倍量、好ましくは１．５〜２．０倍量の割合で使用される。
還元剤としては、アルカリ金属、アルカリ土類金属およびこれらの水素化物などが使用でき、取り扱いの安全性とコストの点で、目開き４．００ｍｍ以下に篩い分級した粒状金属カルシウムが好ましい。還元剤は上記原料粉末と混合するか、カルシウム蒸気が原料粉末と接触しうるよう分離しておくが、混合して還元拡散させれば、反応生成物が多孔質となり、引き続き行われる窒化処理を効率的に行うことができる。
【００６０】
本発明においては、上記希土類源、遷移金属源及び還元剤とともに、必要に応じて崩壊促進剤を使用することができる。この崩壊促進剤は、後述する湿式処理に際して、生成物の崩壊、粒状化を促進させるために適宜使用されるものであり、例えば特開昭６３−１０５９０９号公報に開示されている塩化カルシウム等のアルカリ土類金属塩、及び酸化カルシウム等がある。これらの崩壊促進剤は、希土類源として使用される希土類酸化物当り１〜３０質量％、特に５〜３０質量％の割合で使用され、磁石原料粉末などと同時に均一に混合する。
【００６１】
本発明においては、上述した原料粉末と還元剤、及び必要により使用される崩壊促進剤とを混合し、該混合物を窒素以外の不活性雰囲気、例えばアルゴンガス中で加熱を行うことにより還元を行う。
熱処理温度は、９００〜１２００°Ｃ、特に１０５０〜１１５０℃の範囲とすることが望ましい。９００°Ｃ未満では鉄粉末に対して、マンガン、希土類元素、コバルトの拡散が不均一となり、また、微細な単結晶で構成される等方性の多結晶粒子になるため、得られる希土類−鉄（−コバルト）−マンガン−窒素系磁石粉末の磁化や角形性が低下する。一方、１２００°Ｃを超えると、生成する希土類−鉄（−コバルト）−マンガン母合金粉末が粒成長を起こすとともに互いに焼結するため、均一に窒化することが困難になり磁石粉末の残留磁束密度と角形性が低下する。加熱処理時間は特に制約されないが、還元反応を均一に行うためには、通常、１〜１０時間とすることがよい。
【００６２】
還元拡散反応で得られる生成物は、例えば、還元剤として金属カルシウムを用いた場合には、Ｔｈ２Ｚｎ１７型結晶構造を有する希土類−鉄（−コバルト）−マンガン母合金粉末と酸化カルシウム、未反応の余剰の金属カルシウムなどからなる塊状の混合物である。さらに粒状金属カルシウムを原料粉末に混合して還元拡散反応させた場合には、多孔質の塊状混合物となっている。
【００６３】
（３）反応生成物の冷却
本発明では、還元拡散反応後、反応生成物の雰囲気ガスを不活性ガスとしたまま変えずに、２５０°Ｃ以下に冷却する。
【００６４】
本発明では、磁石用合金を窒化工程に持ち込む前、すなわち反応生成物を急速に冷却することが望ましい。磁石用合金を急速に冷却することで、反応生成物の希土類元素、Ｆｅ、ＭｎおよびＮを成分とする菱面体晶または六方晶の結晶構造を有する相からなる主相に何らかの構造欠陥が生じ、これを起点として、その後の窒化により、主相内部でアモルファス相がワイヤー状形態となってｃ軸に略平行に成長すると考えられるからである。冷却速度は、特に限定されるわけではないが、５０°Ｃ／ｈを超えるようにし、特に１００°Ｃ／ｈ以上とすることが好ましい。冷却速度が５０°Ｃ／ｈ以下であると、構造欠陥の生成数が少なく、アモルファス相が主相内に成長する起点が少なくなるため、ワイヤー状のアモルファス相がｃ軸と平行にならない場合がある。この効果は、急冷する時間が長いほど大きい。
冷却後に、反応生成物の温度が２５０°Ｃ以下になるようにしなければならない。冷却後に反応生成物が２５０°Ｃを超えていると、Ｆｅリッチ相を増加させることがある。これは、２５０°Ｃを超える温度では、活性な反応生成物が急激に窒化されるためにＴｈ２Ｚｎ１７型結晶構造を有する金属間化合物がＦｅリッチ相とＳｍＮとに分解されるためであると推測される。
【００６５】
本発明では、窒化工程に持ち込む前に、必要により、上記反応生成物に対して水素処理を行うことができる。水素処理は、少なくとも水素を含有する雰囲気の温度が５００°Ｃ以下、好ましくは３００℃以下となるようにする。５００℃を越えると、目的の希土類−鉄母合金が分解をしたり、副反応生成物が生じたりすることがあるからである。反応生成物に水素を吸蔵させることは室温でも十分行うことができる。反応生成物が水素を吸蔵すると自己発熱を起こし材料温度が上昇するため、５００℃を越えないように留意する。
【００６６】
水素処理では、還元拡散処理を行った後、冷却した反応生成物を炉内に入れたまま、還元拡散処理で用いた不活性ガスを水素雰囲気ガスに置換し、この水素を含む雰囲気ガスで加圧するか、あるいは流しながら一定時間吸蔵処理することにより行う。このとき次工程の窒化処理に悪影響を与えない範囲で加熱してもかまわない。
水素ガスの置換は、炉内にある不活性ガスを脱気して、真空に引いてから水素ガスを導入した方が短時間で水素ガスに完全に置換ができるので好ましい。このときの真空度は、大気圧に対して−３０ｋＰａ以下が好ましく、−１００ｋＰａ以下がさらに好ましい。アルゴンガスは、水素ガスよりも比重が大きいため反応生成物の底部まで完全に水素ガスで置換しきれないと、水素処理が効果的に行えず水素処理後も大きな塊のまま存在することがあるから、注意を要する。次に、水素を含む雰囲気ガスで置換後、水素の吸蔵を促進するために炉内の圧力を大気圧に対して＋５ｋＰａ以上に加圧しておくことが好ましい。加圧は大気圧に対して＋１０〜５０ｋＰａがより好ましい。加圧した状態で放置し、反応生成物が水素を吸蔵していくと、初期加圧圧力から徐々に低下していくことで水素吸蔵が進行していくことが確認できる。
【００６７】
反応生成物では、通常、主相であるＳｍ２Ｆｅ１７相の周りがＳｍリッチ相で覆われている状態にある。上記水素処理を行うことにより、水素がＳｍリッチ相等の結晶格子内に入ることで、Ｓｍリッチ相は主相よりも膨張率が大きいために、Ｓｍリッチ相と主相の粒界から割れて崩壊する。また、強固に凝集している反応生成物の周りにある未反応還元剤や酸化カルシウム等が水素と反応して、凝集がほぐれて崩壊していく。
取り出した崩壊物の粒径が１０ｍｍ以下、好ましくは１ｍｍ以下になるように反応温度と時間を設定することが好ましい。崩壊物の粒径が１０ｍｍを越える状態では、窒化処理工程で均一な窒化が困難になり磁気特性の角形が低下してしまい、水素処理の効果がない。
【００６８】
特開平９−２４１７０８号公報や特開平１１−１２４６０５号公報には、従来の還元拡散法で処理する場合、反応生成物を冷却後に反応容器から取り出し、大気中に晒すことによって自然崩壊していくことが示されている
ところが、本発明に係る水素処理を行い水素吸蔵させた反応生成物は、該水素処理後、容器から取り出した時点で既に崩壊しており、引き続き行われる窒化工程での崩壊性も向上している。そのため生成した主相であるＳｍ２Ｆｅ１７相磁性粉末の凝集が小さく崩壊して、該磁性粉末の表面が活性となっており、その後の窒化処理において該磁性粉末合金内の窒素の分布が均一になり、結果として、微粉砕して得られる希土類−鉄−窒素系磁石粉末の減磁曲線の角形性が良好なものとなる。また、このように水素処理で崩壊した後窒化処理して得られる希土類−鉄−窒素系粗磁石粉末は、窒素の分布が均一となるので、磁気特性を低下させる希土類−鉄−窒素系磁石粉末が少なくなるので収率が高くなる。
【００６９】
前記のとおり、水素処理後、崩壊物の温度が２５０°Ｃを越えないように制御する。好ましくは、２００°Ｃ以下とする。これは、２５０°Ｃを越える温度では、反応生成物が活性であるために合金が急激に窒化されて、Ｔｈ２Ｚｎ１７型結晶構造を有する金属間化合物がＦｅリッチ相とＳｍＮとに分解するものと推測されるからである。ただし、２０°Ｃよりも低い温度に冷却しても磁気特性の改善は期待できない。
そして、冷却後に、多孔質の塊状混合物（反応生成物）を湿式処理しないで次の窒化工程に移る。このとき反応生成物が大気中に曝されると、反応生成物中の活性な希土類−鉄（−コバルト）−マンガン母合金粉末が酸化されて失活して、窒化の度合いをばらつかせるので、大気（酸素）に曝されることのないように窒化工程に持ち込むことが望ましい。
【００７０】
（４）窒化処理
このように、本発明においては、不活性雰囲気中での加熱（９００〜１２００℃）により、希土類−遷移金属系合金が多孔質塊状で得られる。その後、この合金塊を急速に冷却し、必要により、水素を吸蔵して崩壊させて、機械的な粉砕工程を経ることなく、窒化ガスにより窒化する。
窒化処理では、少なくともアンモニアと水素とを含有する混合ガス雰囲気で熱処理（３００〜６００℃）を行うことにより、上記合金中に窒素を均一に導入して窒化を行い、引き続いて湿式処理を行うことにより、希土類−遷移金属−窒素系合金の粉末を得るようにする。
【００７１】
この窒化処理は、雰囲気ガスを不活性ガスから、少なくともアンモニアと水素とを含有する混合ガスに変えてから昇温して、反応生成物を特定温度に加熱する。窒化ガスとしては、少なくともアンモニアと水素とを含有していることが必要であり、反応をコントロールするためにアルゴン、窒素、ヘリウムなどを混合することができる。全気流圧力に対するアンモニアの比（アンモニア分圧）は、０．４〜１．０、好ましくは０．５〜０．８となるようにする。本発明では、アンモニア分圧が０．４未満であると、長時間かけても母合金粉末の窒化が進まず、窒素量を３．５質量％以上とすることができず、アモルファス相が十分形成されないため、磁石粉末の磁化と保磁力が低下する。
【００７２】
窒化処理のための加熱温度は、３００〜６００℃、特に４００〜５５０℃とする。この処理温度が３００℃未満であると、前記工程で得られた反応生成物である希土類−遷移金属系合金中への窒素の拡散が不十分となり、窒化を均一且つ有効に行うことが困難となる。さらに処理温度が６００℃を超えると、希土類−遷移金属系合金が希土類−窒素系化合物と、α−Ｆｅ等の遷移金属とに分解するため、得られる合金粉末の磁気特性が著しく低下するという不都合を生じる。上記処理時間は、窒化が十分に均一に行われる程度に設定されるが、一般にこの時間は、４〜１２時間程度である。
窒化熱処理の保持時間は、窒化温度にもよるが、２００〜６００分、好ましくは、３００〜５５０分とする。２００分未満では、窒化が不十分になり、一方、６００分を超えると窒化が進みすぎるので好ましくない。
【００７３】
希土類−鉄（−コバルト）−窒素系磁石粉末の製造では、還元拡散の反応生成物に対して窒化処理する場合、特開平０５−１４８５１７号公報では、還元拡散の反応生成混合物を窒素雰囲気中において、３００〜６００°Ｃの温度に保持し、特開平０５−２７９７１４号公報では、窒素あるいはアンモニア雰囲気中で窒化処理し、得られた熱処理物を湿式処理している。しかし、このような窒素又はアンモニア雰囲気中の熱処理では、本発明の希土類−鉄（−コバルト）−マンガン−窒素系磁石粉末を得ることはできない。
【００７４】
従来技術によれば、アンモニア分圧を０．１〜０．７の範囲に制御すれば、窒化効率が高い上に本発明の窒素量範囲全域の磁性材料を作製することができるとされ、加熱温度は、母合金組成、窒化雰囲気によって異なるが、２００〜６５０°Ｃの範囲で選ばれるのが望ましいとされている。
ところが、このような条件の中には、良好な飽和磁化と保磁力が得られても、減磁曲線の角形性が悪くなる部分があり、また一定の条件で磁石粉末を製造しても高い磁気特性を再現性よく得ることができない。それは、主相中に好ましい形態でアモルファス相が存在していないためと判断される。
【００７５】
また、Ｍｎを含まない合金を対象とした特開平０６−２１２３４２号公報の実施例では、還元拡散反応後に２５０°Ｃまで冷却し、水素ガスに切り替えて熱処理し、さらに窒素ガスに切り替えて５００°Ｃまで昇温してから窒化している。しかしながら、本発明の必須元素であるＭｎを含まないために、磁気特性が十分ではない上に、Ｎ量が３．３±０．１質量％と本発明のＮ量の下限値（３．５質量％）より小さくなっている。なお、常圧の窒素ガスで窒化した場合には、Ｓｍ２Ｆｅ１７Ｎｘにおいて、ｘが高々３．３質量％の試料しか得られない。
【００７６】
本発明においては、窒化熱処理に引き続いて、さらに水素ガスおよび／または窒素ガス、アルゴンガス、ヘリウムガスなどの不活性ガス中で合金粉末を熱処理することが望ましい。特に好ましいのは、水素ガスおよび／または窒素ガスおよび／またはアルゴンガスである。これにより、磁石粉末を構成する個々のセル内の窒素分布をさらに均一化することができ、角形性を向上させることができる。熱処理の保持時間は、３０〜２００分、好ましくは６０〜１５０分である。
【００７７】
（５）湿式処理
最後に、本発明では、窒化処理後の反応生成物に含まれている還元剤成分の副生成物（酸化カルシウムや窒化カルシウムなど）を、湿式処理して希土類−鉄（−コバルト）−マンガン−窒素系磁石粉末から分離除去する。
【００７８】
窒化終了後の磁石粉末に湿式処理を行うのは、前述したとおり、窒化する前に、反応生成物を湿式処理すると、この湿式処理過程で母合金表面が酸化されて窒化の度合いをばらつかせるからである。
窒化後に反応生成物を長期間大気中に放置すると、炭酸カルシウムなどの還元剤成分の炭酸化物が生成し除去しにくくなり、磁石粉末の磁化の低下が起こったり、配向不良によって角形性が低下したりする。したがって、大気中に放置された反応生成物は、反応器から取り出してから２週間以内に湿式処理するのがよい。
【００７９】
本発明によれば、上記で得られた希土類−遷移金属−窒素合金の混合物を水中に投入し攪拌する等の方法で水と接触させればよい。即ち、塊状混合物を水と接触させると、これに含まれている未反応還元剤及び副生した還元剤の酸化物等が水と反応し、例えばＣａ（ＯＨ）２  等の水酸化物を生成して溶解する。従って、塊状混合物は容易に崩壊する。本発明において、この崩壊は、通常、２０〜３０時間程度であるが、例えば崩壊促進剤として酸化カルシウムを使用した場合には、１〜２時間程度に短縮することができる。
湿式処理は、まず崩壊した生成物を水中に投入し、デカンテーション−注水−デカンテーションを繰り返し行い、生成したＣａ（ＯＨ）２の多くを除去する。さらに必要に応じて、残留するＣａ（ＯＨ）２を除去するために、酢酸および／または塩酸を用いて酸洗浄する。ｐＨ３〜６、好ましくはｐＨ４〜５の範囲で酸洗浄することによって完全に除去される。
上記処理終了後には、例えば水洗し、アルコールあるいはアセトン等の有機溶媒で脱水し、不活性ガス雰囲気中または真空中で乾燥することで希土類−鉄（−コバルト）−マンガン−窒素系磁石粉末を得ることができる。
【００８０】
上記の還元拡散法によれば、主相の中にワイヤー状のアモルファス相が主相のｃ軸に略平行に存在する本発明の磁性粉末が得られるわけであるが、それがいかなる理由によるものかは完全には解明されていない。
前記の通り、反応生成物を急速に冷却すると、反応生成物の希土類元素、Ｆｅ、ＭｎおよびＮを成分とする菱面体晶または六方晶の結晶構造を有する相からなる主相に何らかの構造欠陥が生じ、これを起点として、その後の窒化により、主相内部でアモルファス相がワイヤー状形態となってｃ軸に略平行に成長するものと考えられる。本発明では、このように主相に何らかの構造欠陥を生じさせることが必要であり、そのための手段は、反応生成物の急冷に限定されない。例えば、反応生成物を徐冷する途中に一定温度で長時間保持すること、圧力や冷却雰囲気を急変させること、冷却された合金が急速に水素を吸収する条件で水素処理することでも同様な効果が得られるものと考えられる。
このうち、水素処理の条件としては、例えば、炉内にある不活性ガス（アルゴンガス）を真空に引いてから、迅速に水素ガスを導入する方法、また、その後、水素ガスに置換後は、炉内の圧力や温度を急激に上昇させ、合金への水素の吸蔵を促進する方法などが挙げられる。圧力は、例えば、大気圧に対して＋５ｋＰａ以上、特に大気圧に対して＋１０〜５０ｋＰａとすることが好ましく、加熱速度は、５０℃／ｈを超えるようにし、特に１００℃／ｈ以上とすることが好ましい。このような条件とすることで、合金内部に構造欠陥の数が増え、アモルファス相が主相内に成長する起点が多くなって、ワイヤー状のアモルファス相がｃ軸と平行になりやすくなるものと考えられる。
【００８１】
これに対して、前記特許文献６などで採用されている溶解法は、希土類原料として希土類金属が用いられ、これは還元拡散法で用いられる希土類酸化物原料に比べて高価である。また、アモルファス相が単結晶内部に生成して、微細な主相を取り巻く「セル構造」を形成するためには、微細な主相の比表面積に相当する量のアモルファス相が必要となるため、非磁性相の割合が多くなり、磁化の減少を引き起こすことになる。また、「セル構造」を構築することで微細な主相間に格子上の繋がりがなくなり、微細な主相間の磁気的な結合を介して主相間の結晶方位が変動し、等方的になり磁化が減少する。また、アモルファス相がワイヤー状に形成されて主相内部に存在するという本発明に比べて磁化の減少が大きい。また、上記粒度調整で発生する不要な粉末は、製品収率を低下させ、粉末コストをさらに引き上げてしまう。また溶解法では、得られた合金中のα−Ｆｅ相などをなくすための均質化熱処理工程が必要になり、さらに窒素を導入する前に均質化熱処理した合金を粗粉砕する工程と、粗粉砕粉末を粒度調整する工程が必要になる。
【実施例】
【００８２】
以下、本発明を実施例により説明するが、本発明はこれらの実施例に限定されるものではない。
【００８３】
得られた磁石粉末の微細組織は、試料をＦＩＢ（Ｆｏｃｕｓｅｄ  Ｉｏｎ  Ｂｅａｍ）―マイクロサンプリング法で約２０μｍ粒径の粉末を薄片化して作製し、ＪＥＭ−３０００Ｆ透過電子顕微鏡を用いてローレンツ電子顕微鏡法で観察した。
【００８４】
（実施例１）
純度９９．５質量％、粒度３２５メッシュ（タイラ−標準、以下同じ）以下の電解鉄粉１．２ｋｇと、純度９９．４質量％、平均粒度３２５メッシュの酸化サマリウム粉末０．５０ｋｇと、純度９９．５質量％、平均粒度３２５メッシュの二酸化マンガン０．１ｋｇと、純度９９．３質量％の粒状金属カルシウム０．３２ｋｇとを、Ｖブレンダーで混合した。
これをステンレス製容器に入れ、アルゴンガス雰囲気下、１１５０℃で４時間加熱処理した後、８００℃まで１００℃／ｈで冷却し、その後１００℃まで１４時間かけて降下させた後に、反応容器内を水素ガスで置換して、多孔質塊状の希土類−遷移金属系合金を含む反応生成物に水素を吸収させて崩壊させ、その後、水素とアンモニアの混合ガス雰囲気下で、４３０℃で４７０分の窒化処理を行った。
反応生成物を冷却して、水中に投じて崩壊させ、水素イオン濃度が８以下になるまで攪拌−デカンテーションを繰り返し、最終的に真空中４０℃で１０時間乾燥することで水分を除去して、約１．６ｋｇの合金粉を得た。
こうして得られた希土類−鉄−マンガン−窒素系磁石粉末の組織を透過型電子顕微鏡で観察した。結果は図１に示すとおりであった。図１の（ａ）は、Ｓｍ２（Ｆｅ０．９５Ｍｎ０．０５）１７Ｎ５．０粉末の明視野像である。右上は回折図形である。この回折図形から試料面内にｃ軸（磁化容易軸）が存在することが分かる。（ｂ）は００６反射を用いて得た暗視野像である。やや不鮮明ではあるが、矢印で示した暗い部分はｃ軸にほぼ垂直であることが分かる。またこのような暗い部分が見えることは、主相の内部に別な相が存在することを暗示している。（ｃ）は焦点をはずして得たローレンツ顕微鏡像であり、白と黒の線は磁壁に対応する。ここで、磁壁はｃ軸（磁化容易軸）にほぼ平行に伸びていることが分かる。
この合金粉の組成は、Ｓｍが２２．８質量％、Ｆｅが６８．４質量％、Ｍｎが３．５質量％、Ｎが５．３質量％、Ｏが０．１１質量％であった。また、この合金粉の磁気測定を行ったところ、残留磁束密度１．１２Ｔ、保磁力８０５ｋＡ／ｍ、最大エネルギー積１９０ｋＪ／ｍ３となった。
アモルファス相が主相のｃ軸に略平行に成長し、かつ主相に比べてＭｎおよびＮの濃度が高くかつ直径が２０ｎｍ以下で長短のあるワイヤー状形態をしているため、優れた磁気特性を有することが分かる。
【００８５】
（実施例２）
純度９９．５質量％、粒度３２５メッシュ（タイラ−標準、以下同じ）以下の電解鉄粉１．２ｋｇと、純度９９．４質量％、平均粒度３２５メッシュの酸化サマリウム粉末０．５０ｋｇと、純度９９．５質量％、平均粒度３２５メッシュの二酸化マンガン０．１ｋｇと、純度９９．３質量％の粒状金属カルシウム０．３２ｋｇとを、Ｖブレンダーで混合した。
これをステンレス製容器に入れ、アルゴンガス雰囲気下、１１５０℃で４時間加熱処理した後、６００℃まで１００℃／ｈで冷却し、その後１００℃まで１０時間かけて降下させた後に、反応容器内を水素ガスで置換して、多孔質塊状の希土類−遷移金属系合金を含む反応生成物に水素を吸収させて崩壊させ、その後、水素とアンモニアの混合ガス雰囲気下で、４３０℃で４７０分の窒化処理を行った。
反応生成物を冷却して、水中に投じて崩壊させ、水素イオン濃度が８以下になるまで攪拌−デカンテーションを繰り返し、最終的に真空中４０℃で１０時間乾燥することで水分を除去して、約１．６ｋｇの合金粉を得た。
こうして得られた希土類−鉄−マンガン−窒素系磁石粉末の組織を透過型電子顕微鏡で観察した。結果は図２に示すとおりであった。図２の（ａ）にはアモルファス相が見え、（ｂ）では、磁壁が、アモルファス相に沿って存在することが確認できる。（ｃ）で見られる矢印で示していない暗い線は、アモルファス相であり主相のｃ軸にほぼ平行になっている。（ｄ）は（ｃ）の矢印で示した暗い部分を拡大したものである。この図で、矢印で示したアモルファス相は暗い部分にあるアモルファス相と繋がって見えるが、主相のｃ軸にほぼ平行に成長していることが分かる。暗い部分の詳しいことはまだ不明であるが、アモルファス相が主相のｃ軸に平行になっているわけではなく、主相部分よりも多めにアモルファス相が生成している。
この合金粉の組成は、Ｓｍが２２．８質量％、Ｆｅが６８．４質量％、Ｍｎが３．５質量％、Ｎが５．３質量％、Ｏが０．１１質量％であった。この合金粉の磁気測定を行ったところ、残留磁束密度１．１１Ｔ、保磁力７９８ｋＡ／ｍ、最大エネルギー積１８５ｋＪ／ｍ３となった。
アモルファス相が主相のｃ軸に略平行に成長し、かつ主相に比べてＭｎおよびＮの濃度が高くかつ直径が２０ｎｍ以下で長短のあるワイヤー状形態をしているため、磁気特性が優れていることが分かる。
【００８６】
（比較例１）
合金組成としてＳｍが２４．７質量％、Ｆｅが７２．５質量％、Ｃｕが２．８質量％（原子％で、Ｓｍ１１．０Ｆｅ８７．０Ｃｕ３．０）の組成となるように高周波誘導炉を用いて溶解、鋳造し合金インゴットを得た。
該インゴットをＡｒ雰囲気中で１１００℃、２４時間の溶体化処理、続いて８００℃で１時間の時効処理を行った。ここで溶体化熱処理後、室温までガス急冷して時効熱処理し、時効熱処理後は炉冷した。
ＸＲＤにより溶体化後はＳｍ２Ｆｅ１７相単相であることを確認した。また時効後の試料をＴＥＭ観察したところ、Ｓｍ２Ｆｅ１７相内に数十ｎｍ程度の非常に微細な粒状のＣｕ化合物の析出相が存在しているのが認められた。
この合金をジョークラッシャーにより粉砕し、次いで窒素雰囲気中ローターミルでさらに粉砕した後、ふるいで粒度を調整して、平均粒径約５０μｍの粉体を得た。このＳｍ−Ｆｅ−Ｍｎ合金粉体を横型管状炉に仕込み、４６５℃  において、アンモニア分圧０．  ３５ａｔｍ、水素ガス０．６５ａｔｍの混合気流中で４時間加熱処理し、続いてアルゴン気流中で１時間焼鈍したのち、平均粒径約３０μｍに調整した。窒化後の試料をＴＥＭ観察したところ、結晶相内に数十ｎｍ程度の非常に微細な粒状のＣｕ化合物の析出相が同様に存在しているのが認められた。
この合金粉の磁気測定を行ったところ、残留磁束密度１．００Ｔ、保磁力４１５ｋＡ／ｍ、最大エネルギー積１００ｋＪ／ｍ３となった。
【００８７】
（比較例２）
純度９９．９％のＳｍ、純度９９．９％のＦｅ及び純度９９．９％のＭｎを用いてアルゴンガス雰囲気下、高周波溶解炉で溶解混合し、さらにアルゴン雰囲気中、１１５０℃で２０時間焼鈍し徐冷することにより、Ｓｍ１１．２Ｆｅ８４．２Ｍｎ４．６組成の合金を調製した。この合金をジョークラッシャーにより粉砕し、次いで窒素雰囲気中ローターミルでさらに粉砕した後、ふるいで粒度を調整して、平均粒径約５０μｍの粉体を得た。このＳｍ−Ｆｅ−Ｍｎ合金粉体を横型管状炉に仕込み、４６５℃  において、アンモニア分圧０．  ３５ａｔｍ、水素ガス０．６５ａｔｍの混合気流中で４時間加熱処理し、続いてアルゴン気流中で１時間焼鈍したのち、平均粒径約３０μｍに調整した。
得られたＳｍ−Ｆｅ−Ｍｎ−Ｎ合金粉体をＴＥＭ観察したところ、主相の周りをアモルファス相が取り巻きセル構造を形成していることが観察された。この合金粉の磁気測定を行ったところ、残留磁束密度０．８０Ｔ、保磁力５２８ｋＡ／ｍ、最大エネルギー積８８．８ｋＪ／ｍ３となった。
【００８８】
（比較例３）
純度９９．５質量％、粒度３２５メッシュ（タイラ−標準、以下同じ）以下の電解鉄粉１．２ｋｇと、純度９９．４質量％、平均粒度３２５メッシュの酸化サマリウム粉末０．５０ｋｇと、純度９９．５質量％、平均粒度３２５メッシュの二酸化マンガン０．１ｋｇと、純度９９．３質量％の粒状金属カルシウム０．３２ｋｇとを、Ｖブレンダーで混合した。
これをステンレス製容器に入れ、アルゴンガス雰囲気下、１１５０℃で４時間加熱処理した後、１００℃まで５０℃／ｈで冷却し、反応容器内を水素ガスで置換して、多孔質塊状の希土類−遷移金属系合金を含む反応生成物に水素を吸収させて崩壊させ、その後、水素とアンモニアの混合ガス雰囲気下で、４３０℃で４７０分の窒化処理を行った。
反応生成物を冷却して、水中に投じて崩壊させ、水素イオン濃度が８以下になるまで攪拌−デカンテーションを繰り返し、最終的に真空中４０℃で１０時間乾燥することで水分を除去して、約１．６ｋｇの合金粉を得た。この合金粉の組成は、Ｓｍが２３．８質量％、Ｆｅが６８．２質量％、Ｍｎが３．５９質量％、Ｎが４．５質量％、Ｏが０．１３質量％であった。
こうして得られた希土類−鉄−マンガン−窒素系磁石粉末の組織を透過型電子顕微鏡で観察した。主相の結晶中にワイヤー状の形態でアモルファス相が存在していたが、アモルファス相は、主相のｃ軸に平行になっているものもあったが、実施例１と比べると、大半がランダムな方向を向いていることが分かった。
この合金粉の磁気測定を行ったところ、残留磁束密度１．０２Ｔ、保磁力７５５ｋＡ／ｍ、最大エネルギー積１６０ｋＪ／ｍ３となった。
【００８９】
「評価」
実施例１、２により、得られた磁石合金粉は、アモルファス相が主相の結晶中に該主相のｃ軸に略平行に成長し、ワイヤー状の形態で存在しているため、優れた磁気特性を有することが分かる。
これに対して、比較例１は、主相中に微細な析出相の存在が認められたが、粒状であってワイヤー状の形態ではないため、所望の磁気特性が得られていない。また、比較例２は、主相の周りをアモルファス相が取り巻き、セル構造を形成しており、アモルファス相がワイヤー状の形態ではないことから所望の磁気特性が得られておらず、特に、セル構造を形成していることから非磁性相の割合が多くなり磁化が低下しているものと考えられる。また、比較例３はアモルファス相が主相の結晶中にワイヤー状の形態で存在しているとは言え、ランダムな配置であるため実施例１、２に比べて磁気特性は劣る。
【産業上の利用可能性】
【００９０】
本発明の希土類−鉄−マンガン−窒素系磁石粉末は、従来の磁石粉末と異なり、ワイヤー状のアモルファス相が主相中にｃ軸に略平行に成長しており、しかも十分な窒素を含んでいるため、従来の粉末に比べて高い保磁力と角形性を有する。そのため、良好な耐熱性が要求されるボンド磁石用の粉末として利用でき、その工業的価値は極めて大きい。
【図面の簡単な説明】
【００９１】
【図１】希土類−鉄−マンガン−窒素系磁石粉末の組織を透過型電子顕微鏡で撮影した写真である。
【図２】図１とは異なる希土類−鉄−マンガン−窒素系磁石粉末の組織を透過型電子顕微鏡で撮影した写真である。
【図１】
0004814856.tif 000002
【図２】
0004814856.tif 000003